(57)【要約】【課題】蒸着層形成工程での巻き取りジワがなく、寸法安定性の良いポリエチレンテレフタレートフィルムを用いた透明蒸着フィルムを提供すること。【解決手段】延伸された透明なプラスチックフィルム（１１）の上に無機化合物の蒸着薄膜（１２）が形成された透明蒸着フィルム（１０）において、プラスチックフィルム（１１）が、縦方向の２００°Ｃ×１０分加熱収縮率が＋１．５〜＋２．５％、横方向の２００°Ｃ×１０分加熱収縮率が−０．５〜＋０．５％の熱収縮特性を有するポリエチレンテレフタレートフィルムである。【選択図】図１
2006123294.tif 000002
【特許請求の範囲】
【請求項１】
延伸された透明なプラスチックフィルムの上に無機化合物の蒸着薄膜が形成された透明蒸着フィルムにおいて、
前記プラスチックフィルムは、縦方向の２００°Ｃ×１０分加熱収縮率が＋１．５％〜＋２．５％、横方向の２００°Ｃ×１０分加熱収縮率が−０．５％〜＋０．５％、の熱収縮特性を有するポリエチレンテレフタレートフィルムであることを特徴とする、透明蒸着フィルム。
【請求項２】
延伸された透明なプラスチックフィルムの上に無機化合物の蒸着薄膜が形成された透明蒸着フィルムにおいて、
前記プラスチックフィルムは、縦方向の２２０°ＣのＴＭＡ収縮率が−１．５％〜−３．０％、横方向の２２０°ＣのＴＭＡ収縮率が＋３．０％〜＋６．０％のＴＭＡ特性を有するポリエチレンテレフタレートフィルムを用いたことを特徴とする、透明蒸着フィルム。
【請求項３】
延伸された透明なプラスチックフィルムの上に無機化合物の蒸着薄膜が形成された透明蒸着フィルムにおいて、
前記プラスチックフィルムは、縦方向の２００°Ｃ×１０分加熱収縮率が＋１．５％〜＋２．５％、横方向の２００°Ｃ×１０分加熱収縮率が−０．５％〜＋０．５％、の熱収縮特性を有すると共に、縦方向の２２０°ＣのＴＭＡ収縮率が−１．５％〜−３．０％、横方向の２２０°ＣのＴＭＡ収縮率が＋３．０％〜＋６．０％のＴＭＡ特性を有するポリエチレンテレフタレートフィルムを用いたことを特徴とする、透明蒸着フィルム。
【請求項４】
前記ポリエチレンテレフタレートフィルムに形成させる蒸着膜が酸化アルミニウム蒸着膜又は酸化ケイ素蒸着膜であることを特徴とする、請求項１、２又は３記載の透明蒸着フィルム。
【請求項５】
前記ポリエチレンテレフタレートフィルムに形成させる蒸着膜の上に水溶性高分子と、（ａ）一種以上の金属アルコキシドあるいはその加水分解物、または（ｂ）塩化錫の少なくとも一方を含む水溶液、あるいは水／アルコール混合溶液を主剤とするコーティング剤を塗布し、加熱乾燥してなる被膜層が製膜されていることを特徴とする、請求項１、２、３又は４記載の透明蒸着フィルム。
【請求項６】
前記ポリエチレンテレフタレートフィルムに形成させる蒸着膜の下に特定の３官能オルガノシロキサンあるいは前記オルガノシロキサンの加水分解物と、アクリルポリオールとイソシアネート化合物との複合物となる透明プライマー層が製膜されていることを特徴とする、請求項１、２、３、４又は５記載の透明蒸着フィルム。
【請求項７】
前記ポリエチレンテレフタレートフィルムに形成させる蒸着膜の下にポリエステル樹脂あるいは該樹脂と、（ａ）イソシアネート系樹脂、（ｂ）エポキシ系樹脂、（ｃ）メラミン系樹脂のうちから選ばれる１種以上の混合物からなる混入樹脂との混合物からなる第２透明プライマー層が製膜されていることを特徴とする、請求項１、２、３、４、５又は６記載の透明蒸着フィルム。
【請求項８】
請求項１〜７のいずれか１項に記載の透明蒸着フィルムに印刷加工が施された包装材料。
【請求項９】
請求項１〜７のいずれか１項に記載の透明蒸着フィルムにラミネート加工が施された包装材料。
【発明の詳細な説明】
【技術分野】
【０００１】
本発明は、食品や非食品及び医薬品等の包装分野で用いられる包装用の透明蒸着フィルムに関し、特には、ロール状に巻き取っても巻きジワの発生しにくい透明蒸着フィルムに関する。
【背景技術】
【０００２】
近年、食品，医薬品等の包装に用いられる包装材料は、内容物の変質，特に食品においてはたんぱく質や油脂等の酸化，変質を抑制し、さらに味，鮮度を保持するために、また無菌状態での取扱いが必要とされる医薬品において有効成分の変質を抑制し、効能を維持させるために、包装材料を透過する酸素、水蒸気、その他内容物を変質させる気体による影響を防止する必要があり、これら気体（ガス）を遮断するガスバリア性を備えることが求められている。
【０００３】
そのため、従来からポリビニルアルコール，エチレンビニルアルコール共重合体、あるいはポリ塩化ビニリデン樹脂など一般にガスバリア性が比較的高いといわれる高分子樹脂組成物をラミネートまたはコーティングにより設けたガスバリア性積層体が、包装フィルムとして一般的に使用されてきた。
【０００４】
また、最近では、アルミニウムなどの金属または金属化合物の薄膜や、酸化硅素などの硅素酸化物薄膜、酸化マグネシウム薄膜などを、透明性を有する、例えば、ポリエチレンテレフタレートフィルムのようなプラスチックフィルム上に蒸着などの形成手段により形成した蒸着フィルムが開発されている。これらは優れたガスバリア特性を有しており、高湿度下での劣化も少ないので、このガスバリア材を包装材料に用いた包装フィルムが一般的に使用され始めている。
【０００５】
ところで、ポリエチレンテレフタレートフィルムを基材とした蒸着フィルムを作製するに際して、ポリエチレンテレフタレートフィルムの熱収縮特性によっては、蒸着フィルムのアンダーコート加工、または、オーバーコート加工などのコーティングの乾燥工程で受ける熱負荷により、基材のポリエチレンテレフタレートフィルムが収縮、膨張し、弛み等の現象が生じる。
この弛みは巻き取りロール上で幅方向に不均一な張力を生じさせるため、蛇行や偏りを生じて巻きジワが入り易い。巻きジワが入るとガスバリア性を劣化させるという問題が起こる。
【０００６】
ポリエチレンテレフタレートフィルムロールの蛇行や偏りの改良も試みられている（例えば、特許文献１参照）。
【０００７】
上記先行技術文献を示す。  
【特許文献１】特開平７−１７８８１０号公報。
【０００８】
しかし、この発明は、１００°Ｃ付近の熱履歴を受けるコートでは蛇行、偏り、シワ等発生しないかも知れないが、それ以上の高温度（２００°Ｃレベルでの負荷）では対応できないため、２００°Ｃ付近のコントロールが必要という問題がある。
【発明の開示】
【発明が解決しようとする課題】
【０００９】
本発明は、蒸着フィルム用ポリエチレンテレフタレートフィルムに関する以上のような問題に鑑みてなされたもので、蒸着層形成工程での巻き取りジワがなく、寸法安定性の良いポリエチレンテレフタレートフィルムを用いた透明蒸着フィルムを提供することを課題とする。
【課題を解決するための手段】
【００１０】
本発明の請求項１の発明は、延伸された透明なプラスチックフィルムの上に無機化合物の蒸着薄膜が形成された透明蒸着フィルムにおいて、前記プラスチックフィルムは、縦方向の２００°Ｃ×１０分加熱収縮率が＋１．５％〜＋２．５％、横方向の２００°Ｃ×１０分加熱収縮率が−０．５％〜＋０．５％の熱収縮特性を有するポリエチレンテレフタレートフィルムであることを特徴とする、透明蒸着フィルムである。
【００１１】
このように請求項１記載の発明によれば、プラスチックフィルムとして、縦方向の２００°Ｃ×１０分加熱収縮率が＋１．５％〜＋２．５％で、横方向の２００°Ｃ×１０分加熱収縮率が−０．５％〜＋０．５％の熱収縮特性を有するポリエチレンテレフタレートフィルムを用いるので、蒸着フィルムを作製中に加熱工程を経たポリエチレンテレフタレートフィルムを巻き取っても巻き取りジワ等が発生せず、寸法安定性が良い。
【００１２】
また、請求項２の発明は、延伸された透明なプラスチックフィルムの上に無機化合物の蒸着薄膜が形成された透明蒸着フィルムにおいて、前記プラスチックフィルムは、縦方向の２２０°ＣのＴＭＡ収縮率が−１．５％〜−３．０％、横方向の２２０°ＣのＴＭＡ収縮率が＋３．０％〜＋６．０％のＴＭＡ特性を有するポリエチレンテレフタレートフィルムであることを特徴とする、透明蒸着フィルムである。
【００１３】
このように請求項２記載の発明によれば、プラスチックフィルムとして、縦方向の２２０°ＣのＴＭＡ収縮率が−１．５％〜−３．０％、横方向の２２０°ＣのＴＭＡ収縮率が＋３．０％〜＋６．０％のＴＭＡ特性を有するポリエチレンテレフタレートフィルムを用いているので、蒸着フィルムを作製中に加熱工程を経たポリエチレンテレフタレートフィルムを巻き取っても巻き取りジワ等が発生せず、寸法安定性が良い。
【００１４】
また、請求項３の発明は、延伸された透明なプラスチックフィルムの上に無機化合物の蒸着薄膜が形成された透明蒸着フィルムにおいて、前記プラスチックフィルムは、縦方向の２００°Ｃ×１０分加熱収縮率が＋１．５％〜＋２．５％、横方向の２００°Ｃ×１０分加熱収縮率が−０．５％〜＋０．５％の熱収縮特性を有すると共に、縦方向の２２０°ＣのＴＭＡ収縮率が−１．５％〜−３．０％、横方向の２２０°ＣのＴＭＡ収縮率が＋３．０％〜＋６．０％のＴＭＡ特性を有するポリエチレンテレフタレートフィルムを用いたことを特徴とする、透明蒸着フィルムである。
【００１５】
このように請求項３記載の発明によれば、プラスチックフィルムとして、縦方向の２００°Ｃ×１０分加熱収縮率が＋１．５％〜＋２．５％、横方向の２００°Ｃ×１０分加熱収縮率が−０．５％〜＋０．５％の熱収縮特性を有すると共に、縦方向の２２０°ＣのＴＭＡ収縮率が−１．５％〜−３．０％、横方向の２２０°ＣのＴＭＡ収縮率が＋３．０％〜＋６．０％のＴＭＡ特性を有するポリエチレンテレフタレートフィルムを用いているので、蒸着フィルムを作製中に加熱工程を経たポリエチレンテレフタレートフィルムを巻き取ってもその巻き取りに巻き取りジワ等が発生せず、寸法安定性が良い。
【００１６】
また、請求項４の発明は、前記ポリエチレンテレフタレートフィルムに形成させる蒸着膜が酸化アルミニウム蒸着膜又は酸化ケイ素蒸着膜であることを特徴とする、請求項１、２又は３記載の透明蒸着フィルムである。
【００１７】
このように請求項４記載の発明によれば、ポリエチレンテレフタレートフィルムに形成させる蒸着膜が酸化アルミニウム蒸着膜又は酸化ケイ素蒸着膜であるので、透明性に優れた透明蒸着フィルムが得られる。
【００１８】
また、請求項５の発明は、前記ポリエチレンテレフタレートフィルムに形成させる蒸着膜の上に水溶性高分子と、（ａ）一種以上の金属アルコキシドあるいはその加水分解物、または（ｂ）塩化錫の少なくとも一方を含む水溶液、あるいは水／アルコール混合溶液を主剤とするコーティング剤を塗布し、加熱乾燥してなる被膜層が製膜されていることを特徴とする、請求項１、２、３又は４記載の透明蒸着フィルムである。
【００１９】
このように請求項５記載の発明によれば、ポリエチレンテレフタレートフィルムに形成させる蒸着膜の上に水溶性高分子と、（ａ）一種以上の金属アルコキシドあるいはその加水分解物、または（ｂ）塩化錫の少なくとも一方を含む水溶液、あるいは水／アルコール混合溶液を主剤とするコーティング剤を塗布し、加熱乾燥してなる被膜層が製膜されているので、可撓性に優れた蒸着膜を有する蒸着フィルムを得ることができる。
【００２０】
また、請求項６の発明は、前記ポリエチレンテレフタレートフィルムに形成させる蒸着膜の下に特定の３官能オルガノシロキサンあるいは前記オルガノシロキサンの加水分解物と、アクリルポリオールとイソシアネート化合物との複合物となる透明プライマー層が製膜されていることを特徴とする、請求項１、２、３、４又は５記載の透明蒸着フィルムである。
【００２１】
このように請求項６記載の発明によれば、ポリエチレンテレフタレートフィルムに形成させる蒸着膜の下に特定の３官能オルガノシロキサンあるいは前記オルガノシロキサンの加水分解物と、アクリルポリオールとイソシアネート化合物との複合物となる透明プライマー層が製膜されているので、透明性、ガスバリア性に優れるとともに、耐ボイル性、耐レトルト性を有する透明蒸着フィルムを得ることができる。
【００２２】
また、請求項７の発明は、前記ポリエチレンテレフタレートフィルムに形成させる蒸着膜の下にポリエステル樹脂あるいは該樹脂と、（ａ）イソシアネート系樹脂、（ｂ）エポキシ系樹脂、（ｃ）メラミン系樹脂のうちから選ばれる１種以上の混合物からなる混入樹脂よの混合物からなる第２透明プライマー層が製膜されていることを特徴とする、請求項１、２、３、４、５又は６記載の透明蒸着フィルムである。
【００２３】
このように請求項７記載の発明によれば、ポリエチレンテレフタレートフィルムに形成させる蒸着膜の下にポリエステル樹脂あるいは該樹脂と、（ａ）イソシアネート系樹脂、（ｂ）エポキシ系樹脂、（ｃ）メラミン系樹脂のうちから選ばれる１種以上の混合物からなる混入樹脂よの混合物からなる第２透明プライマー層が製膜されているので、透明性に優れ、かつ、高いガスバリア性を有すると共にエアミネート強度の劣化のない密着性を有する実用性の高い透明蒸着フィルムを得ることができる。
【００２４】
また、請求項８の発明は、請求項１〜７のいずれか１項に記載の透明蒸着フィルムに印刷加工が施された包装材料である。
【００２５】
また、請求項９の発明は、請求項１〜８のいずれか１項に記載の透明蒸着フィルムにラミネート加工が施された包装材料である。
【発明の効果】
【００２６】
このように本発明によれば、コーティング工程でフィルムを巻き取っても，巻き取ったロールに巻き取りシワがなく、寸法安定性の良い透明蒸着フィルムが供給できる。
【発明を実施するための最良の形態】
【００２７】
本発明を一実施形態に基づいて以下に詳細に説明する。
本発明の透明蒸着フィルムは、例えば、図１に示すように、延伸された透明なプラスチックフィルム（１１）の上に無機化合物の蒸着薄膜（１２）が形成された透明蒸着フィルムにおいて、前記プラスチックフィルム（１１）が、縦方向の２００°Ｃ×１０分加熱収縮率が＋１．５％〜＋２．５％、横方向の２００°Ｃ×１０分加熱収縮率が−０．５％〜＋０．５％、の熱収縮特性を有するポリエチレンテレフタレートフィルムを用いた透明蒸着フィルム（１０）である。
【００２８】
また、前記プラスチックフィルム（１１）が、縦方向の２２０°ＣのＴＭＡ収縮率が−１．５％〜−３．０％、横方向の２２０°ＣのＴＭＡ収縮率が＋３．０％〜＋６．０％のＴＭＡ特性を有するポリエチレンテレフタレートフィルムを用いた透明蒸着フィルム（１０）である。
【００２９】
また、前記プラスチックフィルム（１１）が、縦方向の２００°Ｃ×１０分加熱収縮率が＋１．５％〜＋２．５％、横方向の２００°Ｃ×１０分加熱収縮率が−０．５％〜＋０．５％、の熱収縮特性を有すると共に、縦方向の２２０°ＣのＴＭＡ収縮率が−１．５％〜−３．０％、横方向の２２０°ＣのＴＭＡ収縮率が＋３．０％〜＋６．０％のＴＭＡ特性を有するポリエチレンテレフタレートフィルムを用いた透明蒸着フィルム（１０）である。
【００３０】
ポリエチレンテレフタレートフィルムに形成させる蒸着薄膜（１２）は、酸化アルミニウム蒸着膜又は酸化ケイ素蒸着膜である。
【００３１】
さらに、ポリエチレンテレフタレートフィルムに形成させる蒸着薄膜（１２）の上に、水溶性高分子と、（ａ）一種以上の金属アルコキシドあるいはその加水分解物、または（ｂ）塩化錫の少なくとも一方を含む水溶液、あるいは水／アルコール混合溶液を主剤とするコーティング剤を塗布し、加熱乾燥してなる被膜層（１３）が製膜されている構成とすることもできる（図２参照）。
【００３２】
水溶性高分子としては、ポリビニルアルコール、ポリビニルピロリドン、澱粉、メチルセルロース、カルボキシメチルセルロース、アルギン酸ナトリウムなどが挙げられる。特にポリビニルアルコールを用いた場合にはガスバリア性が優れる。
【００３３】
金属アルコキシドは、テトラエトキシシラン〔Ｓｉ（ＯＣ2 Ｈ5 ）4 〕、トリイソプロポキシアルミニウム〔Ａｌ（Ｏ−２’−Ｃ3 Ｈ7 ）3 〕などの、一般式Ｍ（ＯＲ）n （Ｍ：Ｓｉ，Ｔｉ，Ａｒ，Ｚｒ等の金属、Ｒ：ＣＨ3 ，Ｃ2 Ｈ5 等のアルキル基）で表せるものである。なかでもテトラエトキシシラン、トリイソプロポキシアルミニウムが加水分解後，水系の溶媒中において比較的安定であるので好ましい。
【００３４】
さらに、塩化錫は塩化第一錫（ＳｎＣｌ2 ）、塩化第二錫（ＳｎＣｌ4 ）、あるいはそれらの混合物であっても良く、無水物でも水和物でも用いることができる。
【００３５】
上述した各成分を単独またはいくつかを組み合わせてコーティング剤に加えることができ、さらにコーティング剤のバリア性を損なわない範囲で、イソシアネート化合物、シランカップリング剤、あるいは分散剤、安定化剤、粘度調整剤、着色剤など公知の添加剤を加えることができる。
【００３６】
コーティング剤の塗布方法には、通常用いられるディッピング法、ロールコーティング
法、スクリーン印刷法、スプレー法など従来公知の手段が用いられる。被膜層（１３）の厚さは、コーティング剤の種類によって異なるが、乾燥後の厚さが約０．０１〜５０μｍ程度の範囲、より好ましくは０．１〜０．５μｍの範囲であれば良い。
【００３７】
さらにまた、ポリエチレンテレフタレートフィルムに形成させる蒸着薄膜（１２）の下に、特定の３官能オルガノシロキサンあるいは前記オリガノシロキサンの加水分解物と、アクリルポリオールとイソシアネート化合物との複合物となる透明プライマー層（１４）が製膜されている構成とすることもできる（図３参照）。
【００３８】
特定の３官能オルガノシロキサンは、エチルトリメトキシシラン、ビニルトリメトキシシラン、グリシドオキシプロピルトリメトキシシランなど一般式Ｒ’Ｓｉ（ＯＲ）3 （Ｒ’：アルキル基、ビニル基、グリシドオキシプロピル基など、Ｒ：アルキル基など）で表せるもの、あるいはその加水分解物である。なかでもＲ’中にエポキシ基が含まれているグリシドオキシトリメトキシシランやエポキシシクロヘキシルエチルトリメトキシシラン等が特に好ましい。加水分解物を得る方法は、３官能オルガノシランに直接酸やアルカリ等を添加して加水分解を行う方法など既知の方法で得ることができる。
【００３９】
また、アクリルポリオールは、アクリル酸誘導体モノマーを重合させて得られる高分子化合物もしくは、アクリル酸誘導体モノマーおよびその他のモノマーを共重合させて得られる高分子化合物のうち、末端にヒドロキシル基をもつもので、後に加えるイソシアネート化合物のイソシアネート基と反応させるものである。中でもエチルメタクリレート、ヒドロキシエチルメタクリレートやヒドロキシプロピルメタクリレート、ヒドロキシブチルメタクリレートなどのアクリル酸誘導体モノマーを単独で重合させたものや、スチレン等のその他のモノマーを加え共重合させたアクリルポリオールが好ましく用いられる。また、イソシアネート化合物との反応性を考慮すると、ヒドロキシル価が５〜２００（ＫＯＨｍｇ／ｇ）の間であることが好ましい。
【００４０】
アクリルポリオールと３官能オルガノシランの配合比は、重量比で２／１〜５０／１の範囲であることが好ましい。溶解および希釈溶媒としては、溶解および希釈可能であれば特に限定されるものはなく、例えば、酢酸エチル、酢酸ブチル等のエステル類、メタノール、エタノール、イソプロピルアルコール等のアルコール類、メチルエチルケトン等のケトン類、トルエン、キシレン等の芳香族炭化水素類等が単独および任意に配合されたものを用いることができる。しかし、３官能オルガノシラン等を加水分解するために塩酸等の水溶液を用いることがあるため、共溶媒としてイソプロピルアルコール等と極性溶媒である酢酸エチルを任意に混合した溶媒を用いることがより好ましい。
【００４１】
透明プライマー層（１４）の厚さは、均一に塗膜が形成することができれば特に限定しないが、一般的に０．０１〜５．０μｍの範囲であることが好ましい。厚さが０．０１μｍより薄いと均一な塗膜が得られにくく、密着性が低下する場合がある。また、厚さが５．０μｍを超える場合は厚いため塗膜にフレキシビリティを保持させることができず、外的要因により塗膜に亀裂が生じる恐れがあるため好ましくない。特に好ましいのは０．０３〜０．３μｍの範囲内にあることである。
【００４２】
透明プライマー層（１４）の形成方法としては、例えば、オフセット印刷法、グラビア印刷法、シルクスクリーン印刷法等の公知の印刷方法や、ロールコート、ナイフエッジコート、グラビアコートなどの公知の塗布方法を用いることができる。乾燥条件については、一般的に使用されている条件で構わない。
【００４３】
さらにまた、ポリエチレンテレフタレートフィルムに形成させる蒸着薄膜（１２）の下に、ポリエステル樹脂あるいは該樹脂と、（ａ）イソシアネート系樹脂、（ｂ）エポキシ
系樹脂、（ｃ）メラミン系樹脂のうちから選ばれる１種以上の混合物からなる混入樹脂とその混合物からなる第２透明プライマー層（１５）が製膜されている構成とすることもできる（図４参照）。
【００４４】
ポリエステル樹脂としては、テレフタル酸、イソフタル酸、フタル酸、メチルフタル酸、トリメリット酸、ピロメリット酸、アジピン酸、セバシン酸、コハク酸、マレイン酸、フマル酸、テトラヒドロフタル酸、メチルテトラヒドロフタル酸、ヘキサヒドロフタル酸、およびこれらの反応性誘導体等の酸材料と、エチレングリコール、プロピレングリコール、１，３−ブタンジオール、１，４−ブタンジオール、１，６−ヘキサンジオール、ジエチレングリコール、ジプロピレングリコール、１，４−シクロヘキサンメタノール、ネオペンチルグリコール、イソペンチルグリコール、ビスヒドロキシエチレンテレフタレート、水添ビスフェノールＡ、水添ビスフェノールＡＡのアルキレンオキサイド付加物、トリメチロールプロパン、グリセリン、ペンタエリスリトール、２，２，４−トリメチルペンタン−１，３−ジオール等のアルコール原料から周知の方法で製造されたものが用いることができるが、特にこれらに限定されるものではない。
【００４５】
また、ポリエステル樹脂に添加される混入樹脂は、さらに密着性を高めるために添加されるもので、主に架橋剤もしくは硬化剤として作用する。これを達成するために混入樹脂としては、トリレンジイソシアネート（ＴＤＩ）やキシレンジイソシアネート（ＸＤＩ）、ヘキサレンジイソシアネート（ＭＤＩ）などのイソシアネート系樹脂、ビスフェノールＡジグリシンエーテル型エポキシや水添ビスフェノール型エポキシなどのエポキシ系樹脂、メラミン系樹脂及びこれらの１種以上の混合物が用いることができる。中でもイソシアネート系樹脂（特にＴＤＩ）を用いる場合が、最も密着性に優れているので好ましい。
【００４６】
ポリエステル樹脂と混入樹脂の混合割合は、ポリエステル樹脂のＯＨ基やＣＯＯＨ基に対して、イソシアネート基やエポキシ基、アミノ基等が当量以上含まれていれば良い。例えば、混入樹脂としてイソシアネート系樹脂単体を用いる場合、ポリエステル樹脂とイソシアネート系樹脂との配合比は（ポリエステルのＯＨ基）：（イソシアネートのＮＣＯ基）で１：０．５〜１：２０の範囲であることが好ましい。当量以下であると硬化不良、架橋不足となり密着性に問題がある。しかし、あまり過剰に加えると、加えた樹脂が反応せずに残り膜に悪影響を与えるので好ましくない。混合の方法は公知の方法が使用可能で特に限定しない。
【００４７】
ポリエステル樹脂や混入樹脂を溶解する有機溶剤としては、樹脂を溶解することが可能であれば特に限定されることはなく、例えば、酢酸エチル、酢酸ブチル等のエステル類，メチルエチルケトン，メチルイソブチルケトン等のケトン類、トルエン、キシレン等の芳香族炭化水素類のうち単独または任意に配合したものが使用できる。好ましくは塗膜加工及び臭気の面からトルエンとメチルエチルケトンを混合したものが良い。
【００４８】
第２透明プライマー層（１５）の厚さは、均一に塗膜が形成することができれば特に限定しないが、一般的に０．０１〜１．０μｍの範囲、特に好ましくは、０．１〜０．５μｍの範囲内にあることである。
【００４９】
第２透明プライマー層（１５）の形成方法としては、例えば、オフセット印刷法、グラビア印刷法、シルクスクリーン印刷法等の公知の印刷方法や、ロールコート、ナイフエッジコート、グラビアコートなどの公知の塗布方法を用いることができる。乾燥条件については、一般的に使用されている条件で構わない。
【００５０】
透明蒸着フィルム（１０）の一方の面に印刷層（２０）を形成させることができる（図５参照）。印刷層（２０）は、包装袋などとして実用的に用いるために形成されるもので
あり、ウレタン系、アクリル系、ニトロセルロース系、ゴム系、塩化ビニル系等の、従来から用いられているインキバインダー樹脂に各種顔料、体質顔料及び可塑剤、乾燥剤、安定剤等の添加剤などが添加されてなるインキより構成される層であり、文字、絵柄等が形成されている。
形成方法としては、例えば、グラビア印刷法、オフセット印刷法、シルクスクリーン印刷法等の公知の印刷方式や、ロールコート、ナイフエッジコート、グラビアコート等の公知の塗布方式を用いることができる。厚さは、０．１〜２．０μｍ程度が好適に使用される。
【００５１】
また、透明蒸着フィルム（１０）にはシーラント層（３１）などをラミネート加工することもできる（図６参照）。シーラント層（３１）は、包装袋などを形成する際の熱融着部に利用されるものであり、ポリエチレン、ポリプロピレン、エチレン−酢酸ビニル共重合体、エチレン−メタクリル酸共重合体、エチレン−メタクリル酸エステル共重合体、エチレン−アクリル酸共重合体、エチレン−アクリル酸エステル共重合体及びそれらの金庫架橋物等の樹脂が用いられる。厚さは目的に応じて決められるが、一般的には１５〜２００μｍ程度の範囲である。
形成方法としては、上記樹脂からなるフィルム状のものをドライラミネート法、ノンソルベントラミネート法により透明蒸着フィルム（１０）と積層する方法、上記樹脂を加熱溶融させカーテン状に押し出し、透明蒸着フィルム（１０）と貼り合わせるエキストルージョンラミネート法等の公知の方法により積層することができる。
【００５２】
本発明の透明蒸着フィルムを具体的な実施例を挙げてさらに詳細に説明する。
《実験１》
【実施例１】
【００５３】
縦方向の２００°Ｃ×１０分加熱収縮率が＋１．８５％、横方向の２００°Ｃ×１０分加熱収縮率が＋０．２５％、縦方向の２２０°ＣのＴＭＡ収縮率が−２．１５％、横方向の２２０°ＣのＴＭＡ収縮率が＋５．８％の延伸された透明なポリエチレンテフタレートフィルム（１１）を用いて、酸化アルミニウム蒸着薄膜を形成し、その上に水溶性高分子と、一種以上の金属アルコキシドあるいはその加水分解物を塗布し、加熱乾燥して被膜層を形成させ、実施例１のポリエチレンテフタレートフィルムとした。
【実施例２】
【００５４】
縦方向の２００°Ｃ×１０分加熱収縮率が＋２．２５％、横方向の２００°Ｃ×１０分加熱収縮率が−０．３０％、縦方向の２２０°ＣのＴＭＡ収縮率が−２．８％、横方向の２２０°ＣのＴＭＡ収縮率が＋３．７％の延伸された透明なポリエチレンテフタレートフィルム（１１）を用いて、酸化ケイ素蒸着薄膜を形成し、その上に水溶性高分子と、一種以上の金属アルコキシドあるいはその加水分解物を塗布し、加熱乾燥して被膜層を形成させ、実施例２のポリエチレンテフタレートフィルムとした。
【実施例３】
【００５５】
第１の比較例として、縦方向の２００°Ｃ×１０分加熱収縮率が＋２．７％、横方向の２００°Ｃ×１０分加熱収縮率が−０．５５％、縦方向の２２０°ＣのＴＭＡ収縮率が−３．７％、横方向の２２０°ＣのＴＭＡ収縮率が＋３．０％の延伸された透明なポリエチレンテフタレートフィルム（１１）を用いて、酸化アルミニウム蒸着薄膜を積層し、その上に水溶性高分子と、一種以上の金属アルコキシドあるいはその加水分解物を塗布し、加熱乾燥して被膜層を形成させ、実施例３のポリエチレンテフタレートフィルムとした。
【実施例４】
【００５６】
第２の比較例として、縦方向の２００°Ｃ×１０分加熱収縮率が＋２．８５％、横方向
の２００°Ｃ×１０分加熱収縮率が−０．２５％、縦方向の２２０°ＣのＴＭＡ収縮率が−２．７％、横方向の２２０°ＣのＴＭＡ収縮率が＋１．７％の延伸された透明なポリエチレンテフタレートフィルム（１１）を用いて、酸化硅素蒸着薄膜を積層し、その上に水溶性高分子と、一種以上の金属アルコキシドあるいはその加水分解物を塗布し、加熱乾燥して被膜層を形成させ、実施例４のポリエチレンテフタレートフィルムとした。
【００５７】
出来上がった実施例と比較例となる４種類のポリエチレンレテフタレートフィルムの加熱収縮率とＴＭＡ収縮率を以下に述べる方法により測定した。その結果を表１に示す。
・加熱収縮率の測定方法  ‥  １００ｍｍ（ＭＤ）×１００ｍｍ（ＴＤ）に切り取った各試料片を張力がかからない状態で２００°Ｃの乾燥オーブンに１０分間保管し、乾燥オーブンに入れる前に対して、乾燥オーブンから取り出した後のＭＤ、ＴＤそれぞれの収縮膨張率を測定した。
・ＴＭＡ収縮率の測定方法  ‥  ５ｍｍ幅の短冊状に切り取った各試料片の両端をチャック幅２００ｍｍ間隔で挟み、荷重が常に１０グラムかかる状態で環境雰囲気が１分間で４°Ｃ上昇するように昇温し、２２０°Ｃに到達した時点の収縮膨張率を測定した。
【００５８】
【表１】
2006123294.tif 000003
《実験２》
実施例１と実施例３のポリエチレンテレフタレートフィルムには、真空蒸着法により酸化アルミニウムの蒸着薄膜を１５ｎｍの厚さに形成させて透明蒸着フィルムを作製した。また、実施例２と実施例４のポリエチレンテレフタレートフィルムには、真空蒸着法により酸化ケイ素の蒸着薄膜を１５ｎｍの厚さに形成させて透明蒸着フィルムを作製した。
【００５９】
そのガスバリア性となる酸素透過度、水蒸気透過度ならびに蒸着薄膜塗工時の巻きジワの発生状況を以下の方法により測定、観察した。その結果を表２に示す。
【００６０】
酸素透過度測定方法  ‥単位；ｃｃ／ｍ2 ／ｄａｙ／ａｔｍ．
測定方法；ＭＯＣＯＮ法、２５°Ｃ−６５％ＲＨ．
水蒸気透過度透過度測定方法‥単位；ｇ／ｍ2 ／ｄａｙ
測定方法；ＭＯＣＯＮ法、４０°Ｃ−９０％ＲＨ．
巻きジワ発生状況    ‥加工した巻き取りを目視観察
【００６１】
【表２】
2006123294.tif 000004
【図面の簡単な説明】
【００６２】
【図１】本発明の透明蒸着フィルムの一実施例を示す、断面で表した説明図である。
【図２】本発明の透明蒸着フィルムの別の実施例を示す、断面で表した説明図である。
【図３】本発明の透明蒸着フィルムのさらに別の実施例を示す、断面で表した説明図である。
【図４】本発明の透明蒸着フィルムのさらに別の実施例を示す、断面で表した説明図である。
【図５】本発明の透明蒸着フィルムのさらに別の実施例を示す、断面で表した説明図である。
【図６】本発明の透明蒸着フィルムにシーラント層を積層した包装材料の一実施例を示す、断面で表した説明図である。
【符号の説明】
【００６３】
１０‥‥透明蒸着フィルム
１１‥‥プラスチックフィルム、ポリエチレンテレフタレートフィルム
１２‥‥蒸着薄膜
１３‥‥被膜層
１４‥‥透明プライマー層  
１５‥‥第２透明プライマー層
２０‥‥印刷層
３０‥‥包装材料
３１‥‥シーラント層
【図１】
2006123294.tif 000005
【図２】
2006123294.tif 000006
【図３】
2006123294.tif 000007
【図４】
2006123294.tif 000008
【図５】
2006123294.tif 000009
【図６】
2006123294.tif 000010